(57)【要約】  低温海域において長期間に亘り、安定した塗膜溶解速度を維持し、クラック等の塗膜異常を起こすことなく、安定した防汚性能を維持できる防汚塗料組成物を提供する。  本発明によれば、共重合体Ａと、重合体Ｂと、可塑剤Ｃを含有する防汚塗料組成物であって、前記共重合体Ａは、単量体（ａ）と、前記単量体（ａ）以外のエチレン性不飽和単量体（ｂ）との共重合体であり、前記単量体（ａ）は、一般式（１）で表され、前記単量体（ａ）の含有量は、前記単量体（ａ）と前記単量体（ｂ）の合計質量に対して１５〜３５質量％であり、前記重合体Ｂは、前記共重合体Ａ以外の（メタ）アクリル酸エステル重合体であって、重量平均分子量が２００００〜１０００００である、防汚塗料組成物が提供される。【特許請求の範囲】
【請求項１】
共重合体Ａと、重合体Ｂと、可塑剤Ｃを含有する防汚塗料組成物であって、
前記共重合体Ａは、単量体（ａ）と、前記単量体（ａ）以外のエチレン性不飽和単量体（ｂ）との共重合体であり、
前記単量体（ａ）は、一般式（１）で表され、
前記単量体（ａ）の含有量は、前記単量体（ａ）と前記単量体（ｂ）の合計質量に対して１５〜３５質量％であり、
前記重合体Ｂは、前記共重合体Ａ以外の（メタ）アクリル酸エステル重合体であって、重量平均分子量が２００００〜１０００００である、防汚塗料組成物。
【化１】
2019198676.tif 000013
（式中、Ｒ１はメチル基、Ｒ２〜Ｒ４はそれぞれ同一又は異なって炭素数３〜８の分岐アルキル基又はフェニル基を示す）
【請求項２】
前記可塑剤Ｃが、塩素化パラフィンを含有する請求項１に記載の防汚塗料組成物。
【発明の詳細な説明】
【技術分野】
【０００１】
本発明は、防汚塗料組成物に関する。
【背景技術】
【０００２】
フジツボ、セルプラ、ムラサキイガイ、フサコケムシ、ホヤ、アオノリ、アオサ、スライム等の水棲汚損生物が、船舶（特に船底部分）や漁網類、漁網付属具等の漁業具や発電所導水管等の水中構造物に付着することにより、それら船舶等の機能が害される、外観が損なわれる等の問題がある。
このような問題を防ぐために、船舶等に防汚塗料組成物を塗布して防汚塗膜を形成し、防汚塗膜から防汚薬剤を徐放させることによって、長期間に渡って防汚性能を発揮させる技術が知られている（特許文献１）。
【先行技術文献】
【特許文献】
【０００３】
【特許文献１】特開２０００−１７２０３号公報
【発明の概要】
【発明が解決しようとする課題】
【０００４】
しかし、特許文献１の技術を採用しても、常温〜高温海域の海水温度下では塗膜溶解がある程度確保されるものの、低温海域では塗膜溶解速度が極度に低下し、特に初期段階の防汚効果が満足できるものではなかった。また、海水浸漬後、比較的短い期間の経過後にクラック等の塗膜異常を起してしまう場合があり、さらなる改善が求められている。【０００５】
本発明はこのような事情に鑑みてなされたものであり、低温海域において長期間に亘り、安定した塗膜溶解速度を維持し、クラック等の塗膜異常を起こすことなく、安定した防汚性能を維持できる防汚塗料組成物を提供するものである。
【課題を解決するための手段】
【０００６】
本発明によれば、共重合体Ａと、重合体Ｂと、可塑剤Ｃを含有する防汚塗料組成物であって、
前記共重合体Ａは、単量体（ａ）と、前記単量体（ａ）以外のエチレン性不飽和単量体（ｂ）との共重合体であり、
前記単量体（ａ）は、一般式（１）で表され、
前記単量体（ａ）の含有量は、前記単量体（ａ）と前記単量体（ｂ）の合計質量に対して１５〜３５質量％であり、
前記重合体Ｂは、前記共重合体Ａ以外の（メタ）アクリル酸エステル重合体であって、重量平均分子量が２００００〜１０００００である、防汚塗料組成物が提供される。
【化１】
2019198676.tif 000002
（式中、Ｒ１はメチル基、Ｒ２〜Ｒ４はそれぞれ同一又は異なって炭素数３〜８の分岐アルキル基又はフェニル基を示す）【０００７】
本発明者は、上記課題を解決すべく鋭意研究を重ねた結果、共重合体Ａ、重合体Ｂ、及び可塑剤Ｃを含む組成物が、上記課題を解決できることを見出し、本発明を完成するに至った。
【発明を実施するための形態】
【０００８】
以下、本発明について詳細を説明する。
【０００９】
１．防汚塗料組成物
本発明の防汚塗料組成物は、共重合体Ａと、重合体Ｂと、可塑剤Ｃを含有する。
【００１０】
１−１．共重合体Ａ
共重合体Ａは、単量体（ａ）と、単量体（ａ）以外のエチレン性不飽和単量体（ｂ）との共重合体である。共重合体Ａは、単量体（ａ）〜（ｂ）に由来する単量体単位を含む。
【００１１】
＜単量体（ａ）＞
単量体（ａ）は、メタクリル酸トリオルガノシリル単量体であり、一般式（１）で表される。
【化１】
2019198676.tif 000003
（式中、Ｒ１はメチル基、Ｒ２〜Ｒ４はそれぞれ同一又は異なって炭素数３〜８の分岐アルキル基又はフェニル基を示す）
【００１２】
Ｒ２〜Ｒ４の炭素数３〜８の分岐アルキル基としては、例えば、イソプロピル基、イソブチル基、ｓ−ブチル基、ｔ−ブチル基、１−エチルプロピル基、１−メチルブチル基、１−メチルペンチル基、１，１−ジメチルプロピル基、１，１−ジメチルブチル基、テキシル基、シクロヘキシル基、１，１−ジメチルペンチル基、１−メチルヘキシル基、１，１−ジメチルヘキシル基、１−メチルヘプチル基、２−メチルブチル基、２−エチルブチル基、２，２−ジメチルプロピル基、シクロヘキシルメチル基、２−エチルヘキシル基、２−プロピルペンチル基、３−メチルペンチル基等が挙げられる。Ｒ２〜Ｒ４として好ましいものは、イソプロピル基、ｓ−ブチル基、ｔ−ブチル基、フェニル基、及び２−エチルヘキシル基である。特に好ましいものは、イソプロピル基、及び２−エチルヘキシル基である。
【００１３】
単量体（ａ）としては、例えば、メタクリル酸トリイソプロピルシリル、メタクリル酸トリイソブチルシリル、メタクリル酸トリｓ−ブチルシリル、メタクリル酸トリイソペンチルシリル、メタクリル酸トリフェニルシリル、メタクリル酸ジイソプロピルフェニルシリル、メタクリル酸ジイソプロピルイソブチルシリル、メタクリル酸ジイソプロピルｓ−ブチルシリル、メタクリル酸ジイソプロピルイソペンチルシリル、メタクリル酸イソプロピルジイソブチルシリル、メタクリル酸イソプロピルジｓ−ブチルシリル、メタクリル酸ｔ−ブチルジイソプチルシリル、メタクリル酸ｔ−ブチルジイソペンチルシリル、メタクリル酸ｔ−ブチルジフェニルシリル、メタクリル酸ジイソプロピルテキシルシリル、メタクリル酸ジイソプロピルシクロヘキシルシリル、メタクリル酸トリシクロヘキシルシリル、メタクリル酸トリ１，１−ジメチルペンチルシリル、メタクリル酸トリ２，２−ジメチルプロピルシリル、メタクリル酸トリシクロヘキシルメチルシリル、メタクリル酸ジイソプロピルシクロヘキシルメチルシリル、メタクリル酸トリ２−エチルヘキシルシリル、メタクリル酸トリ２−プロピルペンチルシリル等が挙げられる。好ましくは、メタクリル酸トリイソプロピルシリル、メタクリル酸トリｓ−ブチルシリル、メタクリル酸ｔ−ブチルジフェニルシリル、メタクリル酸トリ２−エチルヘキシルシリル等が挙げられる。これらの単量体（ａ）は、単独で又は２種以上を組み合わせて使用できる。
【００１４】
＜単量体（ｂ）＞
単量体（ｂ）は、単量体（ａ）以外のエチレン性不飽和単量体であり、例えば、（メタ）アクリル酸エステル、ビニル化合物、芳香族化合物、二塩基酸のジアルキルエステル化合物等が挙げられる。なお、本明細書において、（メタ）アクリル酸エステルは、アクリル酸エステル、又はメタアクリル酸エステルを意味する。
【００１５】
（メタ）アクリル酸エステルとしては、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸２一エチルヘキシル、（メタ）アクリル酸ラウリル、（メタ）アクリル酸２−メトキシエチル、（メタ）アクリル酸２−メトキシプロピル、（メタ）アクリル酸４−メトキシブチル、（メタ）アクリル酸ベンジル、（メタ）アクリル酸フェニル、（メタ）アクリル酸２−エトキシエチル、（メタ）アクリル酸２−（２−エトキシエトキシ）エチル、（メタ）アクリル酸プロピレングリコールモノメチル、（メタ）アクリル酸２−ヒドロキシエチル、（メタ）アクリル酸２−ヒドロキシプロピル、（メタ）アクリル酸グリシジル、（メタ）アクリル酸フルフリル、（メタ）アクリル酸テトラヒドロフルフリル、（メタ）アクリル酸ジメチルアミノエチル、（メタ）アクリル酸ジエチルアミノエチル、（メタ）アクリル酸ベンジル、及び（メタ）アクリル酸フェニル等が挙げられる。
【００１６】
ビニル化合物としては、例えば、塩化ビニル、塩化ビニリデン、アクリロニトリル、メタクリロニトリル、酢酸ビニル、安息香酸ビニル、ビニルブチレート、ブチルビニルエーテル、ラウリルビニルエーテル、Ｎ−ビニルピロリドン等の官能基を有するビニル化合物が挙げられる。
【００１７】
芳香族化合物としては、例えば、スチレン、ビニルトルエン、α−メチルスチレン等が挙げられる。
【００１８】
二塩基酸のジアルキルエステル化合物としては、マレイン酸ジメチル、マレイン酸ジブチル、フマル酸ジメチル等が挙げられる。
【００１９】
本発明においては、これら単量体（ｂ）を単独又は二種以上で用いることができる。特に、単量体（ｂ）としては、塗膜物性の観点から、（メタ）アクリル酸エステルが好ましく、特に耐クラック性の観点から、メタクリル酸メチル、（メタ）アクリル酸ブチル、（メタ）アクリル酸イソブチル、（メタ）アクリル酸イソブチル、（メタ）アクリル酸ｔ−ブチル、（メタ）アクリル酸２一エチルヘキシル、（メタ）アクリル酸２−メトキシエチル、（メタ）アクリル酸２−エトキシエチル、（メタ）アクリル酸２−（２−エトキシエトキシ）エチル、（メタ）アクリル酸２−ヒドロキシエチル、（メタ）アクリル酸グリシジル、（メタ）アクリル酸フルフリル、（メタ）アクリル酸テトラヒドロフルフリル等がより好ましい。
【００２０】
共重合体Ａは、単量体（ａ）１５〜３５質量％及び単量体（ｂ）６５〜８５質量％を共重合して得られるものであり、好ましくは単量体（ａ）が２０質量％〜３５質量％、更に好ましくは単量体（ａ）が２５質量％〜３５質量％である。単量体（ａ）の含有量は、具体的には例えば、１５、２０、２５、３０、３５質量％であり、ここで例示した数値の何れか２つの間の範囲内であってもよい。
【００２１】
なお、単量体（ｂ）には、単量体（ａ）以外のシリルエステル（アクリル酸シリルエステル、一般式（１）以外のメタクリル酸シリルエステル）が含まれていてもよい。その場合、単量体（ａ）と単量体（ｂ）の合計質量に対する全シリルエステルの含有量は、例えば１５〜５０質量％であり、具体的には例えば、１５、２０、２５、３０、３５、４０、４５、５０質量％であり、ここで例示した数値の何れか２つの間の範囲内であってもよい。また、単量体（ａ）以外のシリルエステルの含有量は、単量体（ａ）の含有量よりも少ないことが好ましく、単量体（ａ）の含有量の１／２以下であることが好ましく、１／５以下であることがさらに好ましい。
【００２２】
前記範囲内の共重合体Ａを本発明の塗料組成物として使用した場合、特に低温海域での塗膜溶解性が良好となる。
【００２３】
共重合体Ａの重量平均分子量（Ｍｗ）は５０００〜３０００００であることが望ましい。分子量が５０００未満であれば、防汚塗料の塗膜が脆弱となり、剥離やクラックを起こし易く、また、３０００００を超えると、共重合体溶液の粘度が上昇し、取扱いが困難となるからである。このＭｗは、具体的には例えば、５０００、１００００、２００００、３００００、４００００、５００００、６００００、７００００、８００００、９００００、１０００００、２０００００、３０００００であり、ここで例示した数値の何れか２つの間の範囲内であってもよい。
【００２４】
Ｍｗの測定方法としては、例えばゲル浸透クロマトグラフィー（ＧＰＣ法）が挙げられる。
【００２５】
共重合体Ａは、単量体（ａ）と単量体（ｂ）とのランダム共重合体、交互共重合体、周期的共重合体、又はブロック共重合体のいずれの共重合体であってもよい。
【００２６】
共重合体Ａは、例えば、重合開始剤の存在下、単量体（ａ）及び単量体（ｂ）を重合させることにより得ることができる。
【００２７】
前記重合反応において使用される重合開始剤としては、例えば、２，２′−アゾビスイソブチロニトリル（ＡＩＢＮ）、２，２′−アゾビス−２−メチルブチロニトリル、ジメチル−２，２′−アゾビスイソブチレート等のアゾ化合物、ジベンゾイルパーオキサイド、ｍ−トルオイルパーオキサイド、ベンゾイルｍ−メチルベンゾイルパーオキサイド、ジ−ｔｅｒｔ−ブチルパーオキサイド、ｔｅｒｔ−ブチルパーオキシベンゾエート、ｔｅｒｔ−ブチルパーオキシイソプロピルカーボネート、ｔｅｒｔ−ブチルパーオクトエート、ｔｅｒｔ−ブチルパーオキシ２−エチルヘキサノエート、１，１，３，３−テトラメチルブチルパーオキシ−２−エチルヘキサノエ−ト、１，１，３，３−テトラメチルブチルパーオキシネオデカノエート等の過酸化物が挙げられる。これら重合開始剤は、単独又は２種以上を組み合わせて使用できる。重合開始剤としては、特に、ＡＩＢＮ、ジベンゾイルパーオキサイド、ｍ−トルオイルパーオキサイド、ベンゾイルｍ−メチルベンゾイルパーオキサイド、ｔｅｒｔ−ブチルパーオクトエート、及び、１，１，３，３−テトラメチルブチルパーオキシ−２−エチルヘキサノエ−トが好ましい。
重合開始剤の使用量を適宜設定することにより、共重合体Ａの分子量を調整することができる。
【００２８】
重合方法としては、例えば、溶液重合、塊状重合、乳化重合、懸濁重合、非水分散重合等が挙げられる。この中でも特に、簡便に、且つ、精度良く、共重合体Ａを得ることができる点で、溶液重合、又は非水分散重合が好ましい。
【００２９】
前記重合反応においては、必要に応じて有機溶媒を用いてもよい。有機溶剤としては、例えば、キシレン、トルエン等の芳香族炭化水素系溶剤；ヘキサン、ヘプタン、オクタン、ミネラルスピリット等の脂肪族炭化水素系溶剤；酢酸エチル、酢酸ブチル、酢酸イソブチル、酢酸メトキシプロピル等のエステル系溶剤；イソプロピルアルコール、ブチルアルコール、プロピレングリコールモノメチルエーテル等のアルコール系溶剤；ジオキサン、ジエチルエーテル、ジブチルエーテル等のエーテル系溶剤；メチルエチルケトン、メチルイソブチルケトン等のケトン系溶剤等が挙げられる。この中でも特に、脂肪族炭化水素系溶剤、エステル系溶剤、アルコール系溶剤、芳香族炭化水素系溶剤が好ましく、ミネラルスピリット、酢酸ブチル、酢酸イソブチル、ブチルアルコール、プロピレングリコールモノメチルエーテル、トルエン、キシレンがより好ましい。これら溶媒については、単独あるいは２種以上を組み合わせて使用できる。
【００３０】
重合反応における反応温度は、重合開始剤の種類等に応じて適宜設定すればよく、通常７０〜１４０℃であり、好ましくは８０〜１３０℃である。
【００３１】
重合反応は、窒素ガス、アルゴンガス等の不活性ガス雰囲気下で行われることが好ましい。
【００３２】
１−２．重合体Ｂ
重合体Ｂは、共重合体Ａ以外の（メタ）アクリル酸エステル重合体であり、重量平均分子量（Ｍｗ）が２００００〜１０００００（ＧＰＣ法）である。
【００３３】
重合体Ｂは、１種類の単量体の単独重合体であってもよいが、複数種類の単量体の共重合体であることが好ましい。重合体Ｂを形成する単量体は、（メタ）アクリル酸エステルとしては、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸２一エチルヘキシル、（メタ）アクリル酸ラウリル、（メタ）アクリル酸２−メトキシエチル、（メタ）アクリル酸２−メトキシプロピル、（メタ）アクリル酸４−メトキシブチル、（メタ）アクリル酸ベンジル、（メタ）アクリル酸フェニル、（メタ）アクリル酸２−エトキシエチル、（メタ）アクリル酸２−（２−エトキシエトキシ）エチル、（メタ）アクリル酸プロピレングリコールモノメチル、（メタ）アクリル酸２−ヒドロキシエチル、（メタ）アクリル酸２−ヒドロキシプロピル、（メタ）アクリル酸グリシジル、（メタ）アクリル酸フルフリル、（メタ）アクリル酸テトラヒドロフルフリル、（メタ）アクリル酸ジメチルアミノエチル、（メタ）アクリル酸ジエチルアミノエチル、（メタ）アクリル酸ベンジル、及び（メタ）アクリル酸フェニル等が挙げられる。
【００３４】
この中でも特に、溶解性の観点からは、親水性官能基としてアルコキシ基、エポキシ基等のエーテル結合を含む、（メタ）アクリル酸２−メトキシエチル、（メタ）アクリル酸２−エトキシエチル、（メタ）アクリル酸２−（２−エトキシエトキシ）エチル、（メタ）アクリル酸２−ヒドロキシエチル、（メタ）アクリル酸グリシジル、（メタ）アクリル酸フルフリル、（メタ）アクリル酸テトラヒドロフルフリル等が好ましい。
【００３５】
また、上記単量体と重合可能な他の単量体は、ビニル化合物としては、例えば、塩化ビニル、塩化ビニリデン、アクリロニトリル、メタクリロニトリル、酢酸ビニル、安息香酸ビニル、ビニルブチレート、ブチルビニルエーテル、ラウリルビニルエーテル、Ｎ−ビニルピロリドン等が挙げられる。芳香族化合物としては、例えば、スチレン、ビニルトルエン、α−メチルスチレン等が挙げられる。二塩基酸のジアルキルエステル化合物としては、マレイン酸ジメチル、マレイン酸ジブチル、フマル酸ジメチル等が挙げられる。また、その他のエチレン性不飽和化合物としては、例えば、エチレン、アリルアルコール、アリルグリシジルエーテル、（メタ）アクリル酸等が挙げられ、製造コスト、原料入手容易性の観点から、スチレン、酢酸ビニル、（メタ）アクリル酸等が好ましい。
【００３６】
重合方法、開始剤、溶媒、温度、その他の条件、Ｍｗの測定方法等は、共重合体Ａで既記の手法が適用できる。
【００３７】
重合体Ｂの重量平均分子量は２００００〜１０００００（ＧＰＣ法）であり、好ましくは、２００００〜６００００（ＧＰＣ法）であり、更に好ましくは２００００〜５００００（ＧＰＣ法）である。このＭｗは、具体的には例えば、２００００、３００００、４００００、５００００、６００００、７００００、８００００、９００００、１０００００であり、ここで例示した数値の何れか２つの間の範囲内であってもよい。
【００３８】
重合体Ｂの重量平均分子量は、共重合体Ａで既記のように、開始剤の種類や量、反応温度を適宜設定することにより調整可能である。
【００３９】
重合体Ｂが前記範囲内、且つ共重合体Ａと可塑剤を併用した場合、特に低温海域での耐クラック性、密着性が良好である。
【００４０】
本発明の組成物中における重合体Ｂの含有量は特に制限されないが、共重合体Ａとの含有割合が、固形分換算で、質量比（前記共重合体Ａ／重合体Ｂ）、通常０．０１〜１５であり、好ましくは０．０５〜１０で、より好ましくは０．１〜５である。共重合体Ａおよび重合体Ｂの含有量が前記範囲内にある時、本発明の塗料組成物からなる塗膜の低温海域での耐クラックと塗膜溶解性が良好となる効果が顕著に現れ、長期間、塗膜異常などを起こさず、安定した溶解性を発揮する塗膜を提供することができる。
【００４１】
１−３．可塑剤Ｃ
可塑剤Ｃとして、例えば、
塩素化パラフィン、
亜麻仁油、エポキシ化亜麻仁油、大豆油、エポキシ化大豆油等の植物油系可塑剤、
フタル酸ジｎ−オクチル、フタル酸ジ２−エチルヘキシル、フタル酸イソノニル、フタル酸ジイソデシル、２，５−フランジカルボン酸ジイソノニル、イソフタル酸ジエチル、イソフタル酸ジ２−エチルヘキシル、テレフタル酸ジエチル、テレフタル酸ジ２−エチルヘキシル等の芳香族ジエステル系、
トリメリット酸トリブチル、トリメリット酸トリ２−エチルヘキシル等の芳香族トリエステル系可塑剤、
ピロメリット酸テトラ２−エチルヘキシル等の芳香族テトラエステル系可塑剤、
４−シクロヘキセン−１，２−ジカルボン酸ジ２−エチルヘキシル、１，２−シクロヘキサンジカルボン酸ジイソノニル、１，３−シクロヘキサンジカルボン酸ジイソノニル、１，４−シクロヘキサンジカルボン酸ジイソノニル、４，５−エポキシシクロヘキサン−１，２−ジカルボン酸ジ２−エチルヘキシル、４，５−エポキシシクロヘキサン−１，２−ジカルボン酸ジステアリル、４，５−エポキシシクロヘキサン−１，２−ジカルボン酸ジエポキシステアリル等の脂環式エステル系可塑剤、
コハク酸ジ２−エチルヘキシル、アジピン酸ジ２−ブトキシエチル、アジピン酸ジイソノニル、アゼライン酸ジ２−エチルヘキシル、セバシン酸ジ２−エチルヘキシル等の脂肪酸エステル系可塑剤、
クエン酸トリブチル、アセチルクエン酸トリエチル、アセチルクエン酸トリ２−エチルヘキシル等のヒドロキシカルボン酸エステル系可塑剤、
ジエチレングリコールジブチルエーテル、トリエチレングリコールジアセテート、ジエチレングリコールジベンゾエート、トリエチレングリコールジ（２−エチルヘキサノエート）、プロピレングリコールジラウレート、モノオレイン、トリアセチン、トリブチリン、等の多価アルコールエーテル・エステル系可塑剤、
デカン酸デシル、酢酸ゲラニル、ミリスチン酸イソプロピル、パルミチン酸イソプロピル、イソ吉草酸ベンジル、アセト酢酸ベンジル、ｎ−オクタン酸  ｐ−トリル、７，８−エポキシステアリン酸ベンジル、９，１０−エポキシステアリン酸オクチル、ステアリン酸セチル、フェニル酢酸イソアミル、２−エチルヘキシルベンゾエート、４−ヒドロキシ安息香酸ヘキシル、３，４−エポキシシクロヘキシルメチル  ３，４−エポキシシクロヘキサンカルボキシラート、３，７−ジメチル−６−オクテン−１−オールアセタート、テルピニルアセテート、４−ｔｅｒｔ−ブチルシクロヘキシルアセテート、メンチルアセテート、イソボルニルアセテート、イソボルニルエチレート、イソボルニルステアレート、ジヒドロジャスモン酸メチル、３，４−エポキシシクロヘキサンカルボン酸３，４−エポキシシクロヘキシルメチル、フルフリルアセテート、テトラヒドロフルフリルアセテート、エチル２−フランカルボキシレート、プロピオン酸テトラヒドロフルフリル、ｎ−オクチル２−フランカルボキシレート、イソアミル２−フランカルボキシレート等のモノエステル系可塑剤、
リン酸トリメチル、リン酸トリクレジル等のリン酸エステル系可塑剤、
ルトナールＭ４０、ルトナールＡ２５等のポリビニルアルキルエーテル系可塑剤、
ポリエステル系可塑剤、
樟脳、テルペンフェノール、ｔ−ノニルペンタスルフィド等
が挙げられる。これらは単独又は２種以上で使用できる。
【００４２】
この中でも、入手容易性の観点から塩素化パラフィン、植物油系、脂肪族エステル系、芳香族エステル系が好ましく、特に、低温海水中での耐クラック性の観点から、塩素化パラフィン、エポキシ化大豆油、フタル酸ジイソノニル、１，２−シクロヘキサンジカルボン酸ジイソノニル、テレフタル酸ジ２−エチルヘキシル、トリメリット酸トリ２−エチルヘキシルがより好ましく、コストの点で、塩素化パラフィンが更に好ましい。
【００４３】
本発明の組成物中における可塑剤の含有量は特に制限されないが、固形分換算で通常０．０１質量％〜３０質量％であり、塗料粘度及び塗膜硬度の観点から、好ましくは０．０５質量％〜２５質量％で、より好ましくは０．１質量％〜２０質量％である。
【００４４】
１−４．防汚薬剤
防汚薬剤としては、例えば無機薬剤及び有機薬剤が挙げられる。
無機薬剤としては、例えば、亜酸化銅、チオシアン酸銅（一般名：ロダン銅）、銅粉等が挙げられる。この中でも特に、亜酸化銅とロダン銅が好ましく、亜酸化銅はグリセリン、ショ糖、ステアリン酸、ラウリン酸、リシチン、鉱物油などで表面処理されているものが、貯蔵時の長期安定性の点でより好ましい。
有機薬剤としては、例えば、２−メルカプトピリジン−Ｎ−オキシド銅（一般名：カッパーピリチオン）、２−メルカプトピリジン−Ｎ−オキシド亜鉛（一般名：ジンクピリチオン）、ジンクエチレンビスジチオカーバメート（一般名：ジネブ）、４，５−ジクロロ−２−ｎ−オクチル−３−イソチアゾロン（一般名：シーナイン２１１）、３，４−ジクロロフェニル−Ｎ−Ｎ−ジメチルウレア（一般名：ジウロン）、２−メチルチオ−４−ｔ−ブチルアミノ−６−シクロプロピルアミノ−ｓ−トリアジン（一般名：イルガロール１０５１）、２−（ｐ−クロロフェニル）−３−シアノ−４−ブロモ−５−トリフルオロメチルピロール（一般名：Ｅｃｏｎｅａ２８）、４−［１−（２，３−ジメチルフェニル）エチル］−１Ｈ−イミダゾール（一般名：メデトミジン）等が挙げられる。
これらの防汚薬剤は１種又は２種以上併用して使用できる。
【００４５】
１−５．他の添加剤
さらに本発明の防汚塗料用樹脂には、必要に応じて、共重合体Ａ及び重合体Ｂ以外の共重合体や樹脂成分、溶出調整剤、顔料、染料、消泡剤、脱水剤、揺変剤、有機溶剤等を添加して防汚塗料とすることができる
【００４６】
共重合体Ａ及び重合体Ｂ以外の共重合体や樹脂成分としては、例えば、共重合体Ａ及び重合体Ｂ以外の（メタ）アクリル樹脂、ポリエステル樹脂、ビニル樹脂、石油樹脂、金属含有樹脂、双極性イオン化合物含有樹脂、シリコーン樹脂、等が挙げられる。
溶出調整剤としては、例えば、ロジン、ロジン誘導体、ナフテン酸、シクロアルケニルカルボン酸、ビシクロアルケニルカルボン酸、バーサチック酸、トリメチルイソブテニルシクロヘキセンカルボン酸、及びこれらの金属塩等の、モノカルボン酸及びその塩、又は前記脂環式炭化水素樹脂が挙げられる。これらは単独又は２種以上で使用できる。
前記ロジン誘導体としては、水添ロジン、不均化ロジン、マレイン化ロジン、ホルミル化ロジン、重合ロジン等を例示できる。
前記脂環式炭化水素樹脂としては、市販品として、例えば、クイントン１５００、１５２５Ｌ、１７００（商品名、日本ゼオン社製）等が挙げられる。
この中でもロジン、ロジン誘導体、ナフテン酸、バーサチック酸、トリメチルイソブテニルシクロヘキセンカルボン酸、又はこれらの金属塩が好ましい。
前記脱水剤としては、例えば、合成ゼオライト系吸着剤、オルソエステル類、テトラメトキシシラン、テトラエトキシシラン等のシリケート類やイソシアネート類、カルボジイミド類、カルボジイミダゾール類等が挙げられる。これらは単独または２種以上を組み合わせて使用することができる。
【００４７】
２．防汚塗料組成物の製造方法
本発明の防汚塗料組成物は、例えば、前記共重合体Ａ、重合体Ｂ、可塑剤Ｃ及び他の添加剤等を含有する混合液を、分散機を用いて混合分散することにより製造できる。
前記混合液としては、共重合体及び防汚薬剤等の各種材料を溶媒に溶解または分散させたものであることが好ましい。
前記分散機としては、例えば、微粉砕機として使用できるものを好適に用いることができる。例えば、市販のホモミキサー、サンドミル、ビーズミル等を使用することができる。また、撹拌機を備えた容器に混合分散用のガラスビーズ等を加えたものを用い、前記混合液を混合分散してもよい。
【００４８】
３．防汚処理方法、防汚塗膜、および塗装物
本発明の防汚処理方法は、上記防汚塗料組成物を用いて被塗膜形成物の表面に防汚塗膜を形成する。本発明の防汚処理方法によれば、前記防汚塗膜が表面から徐々に溶解し塗膜表面が常に更新されることにより、水棲汚損生物の付着防止を図ることができる。
被塗膜形成物としては、例えば、船舶（特に船底）、漁業具、水中構造物等が挙げられる。
防汚塗膜の厚みは、被塗膜形成物の種類、船舶の航行速度、海水温度等に応じて適宜設定すればよい。例えば、被塗膜形成物が船舶の船底の場合、防汚塗膜の厚みは通常５０〜７００μｍ、好ましくは１００〜６００μｍである。
【実施例】
【００４９】
以下に、実施例等を示し本発明の特徴とするところをより一層明確にする。ただし、本発明は実施例等に限定されるものではない。
各製造例、実施例及び比較例中の％は質量％を示す。粘度は、２５℃での測定値であり、Ｂ形粘度計により求めた値である。重量平均分子量（Ｍｗ）は、ＧＰＣにより求めた値（ポリスチレン換算値）である。ＧＰＣの条件は下記の通りである。
装置・・・  東ソー株式会社製  ＨＬＣ−８２２０ＧＰＣ
カラム・・・  ＴＳＫｇｅｌ  ＳｕｐｅｒＨＺＭ−Ｍ    ２本
流量・・・  ０．３５  ｍＬ／ｍｉｎ
検出器・・・  ＲＩ
カラム恒温槽温度・・・  ４０℃
溶離液・・・  ＴＨＦ
加熱残分は、ＪＩＳ  Ｋ  ５６０１−１−２：１９９９（ＩＳＯ  ３２５１：１９９３）「塗料成分試験方法−加熱残分」に準拠して測定した値である。【００５０】
＜共重合体溶液の製造例＞
＜製造例１（共重合体Ａ溶液の製造＿Ａ−１）＞
温度計、還流冷却器、撹拌機及び滴下ロートを備えたフラスコに、キシレン２６０ｇを仕込み、窒素雰囲気下、８５±５℃で攪拌しながら、メタクリル酸トリイソプロピルシリル１７５ｇ、メタクリル酸メチル１７５ｇ、アクリル酸ｎ−ブチル２５ｇ、メタクリル酸イソブチル２５ｇ、アクリル酸２−メトキシエチル７５ｇ、メタクリル酸２−メトキシエチル２５ｇ、及び重合開始剤である１，１，３，３−テトラメチルブチルパーオキシ−２−エチルヘキサノエート３ｇの混合液を２時間かけて滴下した。その後同温度で１時間攪拌を行った後、１，１，３，３−テトラメチルブチルパーオキシ−２−エチルヘキサノエート０．５ｇを１時間毎に５回添加して重合反応を完結した後、キシレン２３５ｇを添加し溶解させることにより、共重合体溶液Ａ−１を得た。得られた共重合体溶液の粘度は５６０ｍＰａ・ｓ（２５℃）、加熱残分は４９．６％、Ｍｗは４９，０００であった。【００５１】
＜製造例２〜８（共重合体Ａ溶液の製造＿Ａ−２〜Ａ−８）＞
表１に示す有機溶剤、反応温度、単量体及び重合開始剤をそれぞれ記載量用いて、製造例１と同様の操作で重合を行い、共重合体溶液Ａ−２〜Ａ−８を得た。得られた各共重合体溶液の加熱残分、粘度、及び重量平均分子量を測定した。結果を表１に示す。【００５２】
＜製造例９〜１０（共重合体Ａ及び重合体Ｂ以外の共重合体溶液の製造＿Ｅ−１、Ｅ−２）＞
表１に示す有機溶剤、反応温度、単量体及び重合開始剤をそれぞれ記載量用いて、製造例１と同様の操作で重合を行い、共重合体溶液Ｅ−１、Ｅ−２を得た。得られた各共重合体溶液の加熱残分、粘度、及び重量平均分子量を測定した。結果を表１に示す。【００５３】
【表１】
2019198676.tif 000004
＜製造例１１〜２０（重合体Ｂ溶液の製造＿Ｂ−１〜Ｂ−１０）＞
表２に示す有機溶剤、反応温度、単量体及び重合開始剤をそれぞれ記載量用いて、製造例１と同様の操作で重合を行い、重合体溶液Ｂ−１〜Ｂ−１０を得た。得られた各重合体溶液の加熱残分、粘度、及び重量平均分子量を測定した。結果を表２に示す。【００５４】
【表２】
2019198676.tif 000005
【００５５】
＜製造例２１（分散安定剤（シェル成分）の製造）＞
温度計、還流冷却器、撹拌機及び滴下ロートを備えたフラスコに、ミネラルスピリット４５０ｇを仕込み、窒素雰囲気下、９５〜１０５℃で撹絆しながら、メタクリル酸ｎ−ブチル５００ｇ、アクリル酸２−エチルヘキシル５００ｇ、及び重合開始剤であるｔ−ブチルパーオキシオクトエート３ｇの混合液を９５〜１０５℃に保ちながら、３時間かけて滴下した。滴下後、９５〜１０５℃に保ちながらｔ−ブチルパーオキシオクトエート２．５ｇを３０分毎に２回添加後、更に２時間攪拌した後、ミネラルスピリット５５０ｇで希釈し、分散安定剤を得た。得られた重合体溶液の粘度は、６６０ｍＰａ・ｓ（２５℃）、加熱残分は５０．２％、Ｍｗは７６，０００であった。【００５６】
＜製造例２２（非水分散重合による重合体Ｂ溶液の製造＿Ｂ−９）＞
温度計、還流冷却器、撹拌機及び滴下ロートを備えたフラスコに、分散安定剤（製造例２１で製造したもの）１３３．４ｇを仕込み、窒素雰囲気下、１００〜１１０℃で撹絆しながら、メタクリル酸メチル１６ｇ、アクリル酸エチル７．２ｇ、メタクリル酸１０．２ｇ、及び重合開始剤であるナイパーＢＭＴ−Ｋ４０（ベンゾイル／ｍ−トルオイルパーオキサイドの４０％キシレン溶液、日本油脂（株）製）
を０．８ｇの混合液を１００〜１１０℃に保ちながら、３時間かけて滴下した。滴下後、１００〜１１０℃に保ちながらナイパーＢＭＴ−Ｋ４０を０．２ｇ、３０分毎に２回添加後、更に２時間攪拌した後、ミネラルスピリット３２ｇで希釈し、Ｂ−９を得た。得られた重合体溶液の粘度は、９８０ｍＰａ・ｓ（２５℃）、加熱残分は５０．４％、Ｍｗは６８，０００であった。【００５７】
＜製造例２３（共重合体Ａ及び重合体Ｂ以外の共重合体溶液の製造＿Ｅ−３）＞  
温度計、還流冷却器、撹拌機及び滴下ロートを備えたフラスコに、キシレン５００ｇを仕込み、窒素雰囲気下、１２５〜１３０℃で撹絆しながら、メタクリル酸メチル５０ｇ、アクリル酸ｎ−ブチル１２０ｇ、アクリル酸２一メトキシエチルアクリレート３３０ｇ、及び重合開始剤であるｔ−ブチルパーオキシオクトエート１５ｇ、連鎖移動剤であるノフマーＭＳＤ（日本油脂（株）製）１ｇの混合液を１２５〜１３０℃に保ちながら滴下した。滴下後、１２５〜１３０℃に保ちながらｔ−ブチルパーオキシオクトエート１ｇを１時間毎に３回添加後、更に２時間攪拌しＥ−３を得た。得られた共重合体溶液の粘度は、６０ｍＰａ・ｓ（２５℃）、加熱残分は５２．４％、Ｍｗは９，５００であった。【００５８】
＜製造例２４（ロジン亜鉛塩溶液の製造）＞
温度計、還流冷却器、及び攪拌機を備えたフラスコに、中国産ガムロジン（ＷＷ）２４０ｇとキシレン３６０ｇをフラスコに入れ、更に、前記ロジン中の樹脂酸が全て亜鉛塩を形成するように酸化亜鉛１２０ｇを加え、７０〜８０℃で３時間、減圧下で還流脱水した。その後、冷却しろ過を行うことにより、ロジン亜鉛塩のキシレン溶液（濃褐色透明液体、固形分５０％）を得た。得られた溶液の加熱残分は、５０．４％であった。【００５９】
＜製造例２５（トリメチルイソブテニルシクロヘキセンカルボン酸溶液の製造）＞
温度計、還流冷却器、及び撹拌機を備えたフラスコに、アロオシメン３２０ｇ、メタクリル酸１７５ｇ及びＭＥＨＱ０．１７ｇを入れ、３５〜４５℃で２４時間加熱攪拌した。その後、減圧下で未反応の原料を留去し、褐色粘調性のトリメチルイソブテニルシクロヘキセンカルボン酸７３ｇを得た。これにキシレンを加え、トリメチルイソブテニルシクロヘキセンカルボン酸溶液（固形分５０％）とした。【００６０】
＜実施例１〜４４及び比較例１〜８（塗料組成物の製造）＞
表３〜表９に示す成分をこれらの表に示す割合（質量％）で配合し、直径１．５〜２．５ｍｍのガラスビーズと混合分散することにより塗料組成物を製造した。【００６１】
【表３】
2019198676.tif 000006
【００６２】
【表４】
2019198676.tif 000007
【００６３】
【表５】
2019198676.tif 000008
【００６４】
【表６】
2019198676.tif 000009
【００６５】
【表７】
2019198676.tif 000010
【００６６】
【表８】
2019198676.tif 000011
【００６７】
【表９】
2019198676.tif 000012
【００６８】
実施例・比較例の塗料組成物について、以下に示す試験を行った。【００６９】
＜試験例１（ロータリー試験）＞
水槽の中央に直径５１５ｍｍ及び高さ４４０ｍｍの回転ドラムを取付け、これをモーターで回転できるようにした。また、海水の温度を一定に保つための冷却装置、及び海水のｐＨを一定に保つためのｐＨ自動コントローラーを取付けた。
試験板を下記の方法に従って作製した。
まず、チタン板（７１×１００×０．５ｍｍ）上に、防錆塗料（エポキシビニル系Ａ／Ｃ）を乾燥後の厚みが約１００μｍとなるよう塗布し乾燥させることにより防錆塗膜を形成した。その後、実施例及び比較例で得られた塗料組成物を、それぞれ前記防錆塗膜の上に、乾燥後の厚みが約５００μｍとなるよう塗布した。得られた塗布物を４０℃で３日間乾燥させることにより、厚みが約５００μｍの乾燥塗膜を有する試験板を作製した。
作製した試験板のうちの一枚を上記装置の回転装置の回転ドラムに海水と接触するように固定して、２０ノットの速度で回転ドラムを回転させた。その間、海水の温度を１５℃、ｐＨを８．０〜８．２に保ち、一週間毎に海水を入れ換えた。
各試験板の初期の膜厚と毎６ケ月後の残存膜厚をレーザーフォーカス変位計で測定し、その差から溶解した塗膜厚を計算することにより塗膜溶解量を求めた。塗膜溶解量は、１ヶ月あたりの塗膜溶解量（μｍ／月）で表した。【００７０】
＜試験例２（塗膜物性試験＞
ロータリー試験の１２ヶ月後、２４ヶ月後の試験板を乾燥後、各塗膜表面を肉眼観察し、塗膜の状態を評価した。評価は以下の方法で行った。【００７１】
◎  ：全く異常のない場合
○  ：塗膜表面全面積の１割未満、ヘアークラックが見られるもの
△  ：塗膜表面全面積の１〜３割に、ヘアークラックが見られるもの
×  ：塗膜表面全面積の３割以上に、ヘアークラックが見られるもの
××：大きなクラック、ブリスター又はハガレ（塗膜の表面のみや端の一部が剥がれる事）、剥離（塗膜全体が剥がれて、試験塗膜が残っていない状態）などの塗膜に異常が見られるもの【００７２】
＜試験結果＞
試験例１および２により、共重合体Ａ、重合体Ｂ、可塑剤Ｃの三つの成分を含有する防汚塗膜が、１５℃の海水中で、２４ヶ月塗膜異常などを起こすことなく、良好な塗膜溶解性を示す事が明らかになった（実施例１等より）。この効果は本特許の必須三成分の内、いずれの成分が欠けても失われ、塗膜溶解量が減少し、２４ヶ月後には、大きなクラックやハガレなどの塗膜異常が起こった（比較例１〜３より）。
また、共重合体Ａ中のトリオルガノシリル単量体成分割合が本発明の範囲を超えて、過剰に含まれた場合、共重合体Ａと類似の構造であっても、溶解性が著しく低下することが判明した（比較例４、５より）。加えて、共重合体Ａ中のトリオルガノシリル単量体成分割合が、本発明の範囲内であっても、メタクリル酸トリオルガノシリルの代替として、アクリル酸トリオルガノシリルを用いた場合、溶解性はあるものの、溶解安定性と耐クラック性が失われた（比較例６、７）。さらに、重合体Ｂと類似の（メタ）アクリルエステル共重合体であっても、Ｍｗが小さい共重合体を重合体Ｂの代わりに使用した場合は、防汚塗膜が剥離するという不具合が発生した（比較例８）。
本発明の範囲内であれば、共重合体Ａ、及び重合体Ｂは多様なモノマー組成が適用でき（表５及び表６）、また可塑剤についても種々の可塑剤が使用可能である事が分かる（表３より）。
また、共重合体Ａ、重合体Ｂ、及び可塑剤を適切な量含有すれば、防汚薬剤や顔料成分、溶質調整剤成分などの配合量や種類を変更しても本効果を発揮できる事を見出した（表７〜表９より）。【００７３】
表３〜表９中の各成分の詳細は以下の通りである。【００７４】
＜可塑剤＞
塩素化パラフィン：商品名「Ｐａｒａｆｆｉｎ  Ｃｈｌｏｒｉｎａｔｅｄ  （Ｃｌ：４０％）」（和光純薬工業（株）製）
トヨパラックスＡ５０：商品名「トヨパラックスＡ５０」（東ソー（株）製）
Ｅ−２０００Ｈ：エポキシ化大豆油：商品名「サンソサイザー  Ｅ−２０００Ｈ」（新日本理化（株）製）
ルトナールＡ２５：商品名「Ｌｕｔｏｎａｌ（登録商標）  Ａ２５」（ＢＡＳＦ社製）
ＤＩＮＰ：フタル酸ジイソノニル：商品名「フタル酸ジイソノニル」（和光純薬工業（株）製）
ＤＩＮＣＨ：１，２−シクロヘキサンジカルボン酸ジイソノニル：商品名「ＨＥＸＡＭＯＬＬ（登録商標）  ＤＩＮＣＨ（登録商標）」（ＢＡＳＦ社製）
ＤＥＨＴ：テレフタル酸ジ２−エチルヘキシル：商品名「Ｂｉｓ(２−ｅｔｈｙｌｈｅｘｙｌ) ｔｅｒｅｐｈｔｈａｌａｔｅ」（ＳＩＧＭＡ−ＡＬＤＲＩＣＨ社製）
ＴＯＴＭ：トリメリット酸トリ２−エチルヘキシル：商品名「Ｔｒｉｓ（２−ｅｔｈｙｌｈｅｘｙｌ）  Ｔｒｉｍｅｌｌｉｔａｔｅ」（東京化成（株）製）
ＡＴＢＣ：アセチルクエン酸トリブチル：商品名「Ｔｒｉｂｕｔｙｌ  Ｏ−Ａｃｅｔｙｌｃｉｔｒａｔｅ」（東京化成（株）製）【００７５】
＜防汚薬剤＞
亜酸化銅：商品名「ＮＣ−３０１」（日進ケムコ（株）製）
ロダン銅：商品名「チオシアン酸銅（Ｉ）」（ＳＩＧＭＡ−ＡＬＤＲＩＣＨ製）
銅ピリチオン：商品名「カッパーオマジン」（アーチケミカル（株）製）
亜鉛ピリチオン：商品名「ジンクオマジン」（アーチケミカル（株）製）
Ｚｉｎｅｂ：商品名「ジネブ」（ＳＩＧＭＡ−ＡＬＤＲＩＣＨ製）
ＳｅａＮｉｎｅ：商品名「Ｓｅａ  Ｎｉｎｅ２１１」４，５−ジクロロ−２−ｎ−オクチル−３（２Ｈ）イソチアゾリン（固形分３０％キシレン溶液、ロームアンドハース社製）
Ｅｃｏｎｉａ：商品名「Ｅｃｏｎｅａ  ０２８」２−（ｐ−クロロフェニル）−３−シアノ−４−ブロモ−５−トリフルオロメチルピロール（ヤンセンＰＭＰ製）
ｍｅｄｅｔｏｍｉｄｉｎｅ：商品名「４−（１−（２，３−Ｄｉｍｅｔｈｙｌｐｈｅｎｙｌ）ｅｔｈｙｌ）−１Ｈ−ｉｍｉｄａｚｏｌｅ」（和光純薬工業（株）  製）【００７６】
＜溶出調整剤＞
ロジン亜鉛塩溶液：製造例２４で製造したものを使用
水添ロジン溶液：商品名「ハイペールＣＨ」（荒川化学工業（株）製）の固形分５０％キシレン溶液。
ロジン溶液：中国産ガムロジン（ＷＷ）の固形分５０％キシレン溶液
ＮＴ−ＲＭＺ：水添ロジン亜鉛塩溶液：商品名「ＮＴ−ＲＭＺ」（日東化成（株）製）を使用。固形分６５％。
トリメチルイソブテニルシクロヘキセンカルボン酸溶液：製造例２５で製造したものを使用。【００７７】
＜他の添加剤、溶剤＞
ベンガラ：商品名「ＴＯＤＡ  ＣＯＬＯＲ  ＥＰ−１３Ｄ」（戸田ピグメント（株）製）
タルク：商品名「クラウンタルク３Ｓ」（松村産業（株）製）
酸化亜鉛：商品名「酸化亜鉛２」（正同化学（株）製）
酸化チタン：商品名「ＦＲ−４１」（古河機械金属（株）製）
テトラエトキシシラン：商品名「Ｔｅｔｒａｅｔｈｙｌ  Ｏｒｔｈｏｓｉｌｉｃａｔｅ」（東京化成（株）製）
無水石膏：商品名「Ｄ−１」（ノリタケカンパニーリミテド（株）製）
脂肪族アマイド系揺変剤：商品名「ディスパロンＡ６０３−２０Ｘ」（楠本化成（株）製）
変性アルコール：商品名「クリンエース・ハイ」（今津薬品工業（株）製）
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
共重合体Ａと、重合体Ｂと、可塑剤Ｃを含有する防汚塗料組成物であって、
前記共重合体Ａは、単量体（ａ）と、前記単量体（ａ）以外のエチレン性不飽和単量体（ｂ）との共重合体であり、
前記単量体（ａ）は、一般式（１）で表され、
前記単量体（ａ）の含有量は、前記単量体（ａ）と前記単量体（ｂ）の合計質量に対して１５〜３５質量％であり、
前記重合体Ｂは、前記共重合体Ａ以外の（メタ）アクリル酸エステル重合体であって、重量平均分子量が２００００〜１０００００である、防汚塗料組成物（前記重合体Ｂが（メタ）アクリル酸シリルエステル共重合体である場合を除く。）。
【化１】
2019198676.tif 000014
（式中、Ｒ１はメチル基、Ｒ２〜Ｒ４はそれぞれ同一又は異なって炭素数３〜８の分岐アルキル基又はフェニル基を示す）
【請求項２】
前記可塑剤Ｃが、塩素化パラフィンを含有する請求項１に記載の防汚塗料組成物。
【国際調査報告】
2019198676.tif 000015
2019198676.tif 000016
2019198676.tif 000017
2019198676.tif 000018